【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  下記の式（Ｉ）で示される化合物：
ＬｉxＣｒyＭｎ2-yＯ4+z  （Ｉ）
（２．２＜ｘ＜４、０＜ｙ＜２、及びｚ≧０）。
【請求項２】  ２．２＜ｘ＜４及び０．１≦ｙ≦１．７５である、請求項１に記載の化合物。
【請求項３】  ２．２＜ｘ＜３．６及び０．１≦ｙ≦１．７５である、請求項１に記載の化合物。
【請求項４】  Ｒ−３ｍ構造に対して六方対称であるとしたときに、標準化結晶単位セル体積が、ＬｉＣｒＯ2のそれよりも小さい、すなわち１０４．９立方オングストロームよりも小さいことを更に特徴とする、請求項１に記載の化合物。
【請求項５】  カチオンとアニオンとの間の距離の平均がＬｉＣｒＯ2のそれよりも小さいことを更に特徴とする、請求項１に記載の化合物。
【請求項６】  ｘ＝２．８〜３．４、ｙ＝０．４９〜１．４６及びｚ＝０．５〜２．６である、請求項１に記載の化合物。
【請求項７】  ｘ＝２．８〜３．４、ｙ＝１．０１〜１．４６及びｚ＝０．９〜１．９である、請求項１に記載の化合物。
【請求項８】  ｘ＝２．８〜３．３、ｙ＝０．４９〜０．９３及びｚ＝０．５〜２．６である、請求項１に記載の化合物。
【請求項９】  ｘ＝２．０４〜３．４４、ｙ＝０．５１〜１．３４及びｚ＝０．０７〜１．８６である、請求項１に記載の化合物。
【請求項１０】  ｘ＝２．２５〜３．４４、ｙ＝０．９８〜１．３４及びｚ＝０．３７〜１．８６である、請求項１に記載の化合物。
【請求項１１】  ｘ＝３．１５〜３．３０、ｙ＝０．８９〜１．０９及びｚ＝１．００〜１．５４である、請求項１に記載の化合物。
【請求項１２】  標準化単位セル体積が１０２．１立方オングストロームであり、且つ六方晶結晶単位セルであるとしたときに、大きさがａ＝２．８７６オングストローム、ｂ＝２．８７６オングストローム、及びｃ＝１４．２５オングストロームであることを更に特徴とする、ｘ＝２．９５、ｙ＝１．０９及びｚ＝０．１１の請求項１に記載の化合物。
【請求項１３】  請求項１で示した化合物（Ｉ）を活性材料として含む、二次リチウムイオン電気化学電池で使用するカソード。
【請求項１４】  リチウムインターカレーションアノード、リチウム塩を含有する適当な非水性電解質、請求項１３で示したカソード、及び前記アノードと前記カソードとの間のセパレータを具備している、二次リチウムイオン電気化学電池。
【請求項１５】  前記アノードが、遷移金属酸化物、遷移金属硫化物及び炭質材料からなる群より選択される材料を含み、且つ前記電解質が、液体で適当な有機溶媒を含んでいる、請求項１４に記載の電気化学電池。
【請求項１６】  前記リチウム塩が、ＬｉＡｓＦ6、ＬｉＰＦ6、ＬｉＢＦ4、ＬｉＣｌＯ4、ＬｉＢｒ、ＬｉＡｌＣｌ4、ＬｉＣＦ3ＳＯ3、ＬｉＣ（ＣＦ3ＳＯ2）3、ＬｉＮ（ＣＦ3ＳＯ2）2、及びこれらの混合物からなる群より選択される、請求項１５に記載の電気化学電池。
【請求項１７】  前記有機溶媒が、プロピレンカーボネート、エチレンカーボネート、２−メチルテトラヒドロフラン、テトラヒドロフラン、ジメトキシエタン、ジエトキシエタン、ジメチルカーボネート、ジエチルカーボネート、メチルアセテート、メチルホルメート、γ−ブチロラクトン、１，３−ジオキソラン、スルホラン、アセトニトリル、ブチロニトリル、トリメチルホスフェート、ジメチルホルムアミド及び他の同様な有機溶媒、並びにこれらの混合物からなる群より選択される、請求項１６に記載の電気化学電池。
【請求項１８】  前記アノードが炭質材料を含んでいる、請求項１７に記載の電気化学電池。
【請求項１９】  前記アノードが黒鉛状炭素を含んでいる、請求項１８に記載の電気化学電池。
【請求項２０】  前記電解質が固体又はゲル状ポリマーである、請求項１８に記載の電気化学電池。
【請求項２１】  前記電解質が、エチレンカーボネートとジメチルカーボネートの１：１混合物中に、１ＭのＬｉＰＦ6を含有している、請求項１８に記載の電気化学電池。
【請求項２２】  ｘ＝２．２〜４、ｙ＝０．１〜１．７５及びｚ≧０である、請求項１９に記載の電気化学電池。
【手続補正２】
【補正対象書類名】明細書
【補正対象項目名】０００３
【補正方法】変更
【補正の内容】
【０００３】
従来技術の説明
リチウムイオン電池は、アノード及びカソードの両方の電気的に活性な成分がリチウム層間化合物である再充電可能電気化学電池である。層間（インターカレーション）化合物は、リチウムイオンのためのホスト構造として作用し、リチウムイオンは、外部から印可される電位の極性に依存して、蓄えられ又は放出される。リチウムイオン電池は、酸化電位を有するリチウムインターカレーションカソードと還元電位を有するリチウムインターカレーションアノードとからなる。リチウムインターカレーション材料は、電気化学電位に応じて、リチウムイオンを可逆的に蓄えること及び放出することができる。放電においては、リチウムイオン電池内において、リチウムイオンがアノードからカソードに移動し、それによって電気化学電流が発生する。充電においては、カソードからアノードにリチウムイオンを移動させるためにエネルギーが消費される。カソードとアノードとの電位差が大きければ大きいほど、得られる電池の電気化学電位が大きくなる。カソード及びアノードに可逆的に蓄えることができる及びこれらから放出することができるリチウムの量が多ければ多いほど、容量が大きくなる。電池の放電容量は、電池が所定の電流を提供することができる期間に反映される。リチウムイオン電池のための典型的なアノードは、グラファイト（黒鉛）又は石油コークスのような炭質材料から作られる。典型的なカソードは、遷移金属の酸化物又は硫化物から作られる。電池の製造を容易にするために、リチウムがカソードにのみ存在してアノードには存在しないようにして、完全に放電した状態で通常はリチウムイオン電池を組み立てる。この状態においては通常、アノード材料とカソード材料の両方が空気中で安定な状態である。放電した状態で電池を組み立てるということは、電池の最終的な容量が、カソード中に最初に存在するリチウムの量に依存するということである。例えば、ＬｉＭｎＯ2に基づくカソードでは、ＬｉＭｎ2Ｏ4に基づくカソードの理論容量の２倍の理論容量を持つ。
【手続補正３】
【補正対象書類名】明細書
【補正対象項目名】００３０
【補正方法】変更
【補正の内容】
【００３０】
本発明の非水性電解質は、液体、ペースト状のもの又は固体でよい。特に、電解質は固体又はゲル化したポリマーでよい。リチウム電池の電解質のために有益なポリマーとしては、コポリマーを伴う又は伴わないフッ素化ポリビニリデン（ＰＶＤＦ）、及びポリエチレンオキシド（ＰＥＯ）である。電解質は典型的に、液体有機媒体中にリチウム塩を含む。この目的のために有益なリチウム塩としては、ＬｉＡｓＦ6、ＬｉＰＦ6、ＬｉＢＦ4、ＬｉＣｌＯ4、ＬｉＢｒ、ＬｉＡｌＣｌ4、ＬｉＣＦ3ＳＯ3、ＬｉＣ（ＣＦ3ＳＯ2）3、ＬｉＮ（ＣＦ3ＳＯ2）2及びそれらの混合物を挙げることができる。ＬｉＡｓＦ6は毒性があるので注意して使用しなければならない。これらの塩のための水を含有しない溶媒としては、プロピレンカーボネート、エチレンカーボネート、２−メチルテトラヒドロフラン、テトラヒドロフラン、ジメトキシエタン、ジエトキシエタン、ジメチルカーボネート、ジエチルカーボネート、メチルアセテート、メチルホルメート、γ−ブチロラクトン、１，３−ジオキサン、スルホラン、アセトニトリル、ブチロニトリル、トリメチルホスフェート、ジメチルホルムアミド、及び他の同様な有機溶媒を、単独で又は他の有機溶媒との混合物で使用することができる。電解質溶液は、添加剤、例えば１２−Ｃ−４、１５−Ｃ−５及び１８−Ｃ−６のようなクラウンエーテル、又は不動化剤、例えばＳｉＯ2又はＡｌ2Ｏ3のような無機ゲル形成化合物又はポリエチレンオキシドも含有することができる。これは例えば、米国特許第５，１６９，７３６号明細書で示されるようなものであり、この特許明細書の開示は、ここで参照して本明細書の記載に含める。
【手続補正４】
【補正対象書類名】明細書
【補正対象項目名】００４６
【補正方法】変更
【補正の内容】
【００４６】
好ましい負極は炭質生成物に基づいている。適当な炭質材料としては以上のものを挙げることができる。
（１）フラン樹脂の炭化によって調製したｄ002 層間隔が３．７０Å又はそれ未満で真密度が１．７０ｇ／cm3 又はそれよりも大きい炭質材料、米国特許第４，９５９，２８１号明細書による。
（２）２〜５％のリンでドーピングした上記のもの及び炭化して２〜５％のリンでドーピングした酸化石油又は石炭ピッチでｄ002 層間隔及び真密度が同じもの、ヨーロッパ特許出願公開第０，４１８，５１４号明細書。
（３）気相炭化水素又は炭化水素化合物の熱分解によって得られたｄ002 が３．３７〜３．５５Åの炭素、米国特許第４，８６３，８１４号明細書による。
（４）ｄ002 層間隔が３．４５Åまでのメソ相微細球でできた炭素、米国特許第５，１５３，０８２号明細書による。
（５）商業的な石油コークス、米国特許第４，９４３，４９７号明細書による。
（６）グラファイトとグラファイト化の程度が０．４又はそれよりも多い炭化ピッチの混合物並びに熱処理した流体コークス及び商業的なグラファイトからなる等方性グラファイト、ここでリチウムの最初の電気化学的なインターカレーションは５０℃又はそれよりも高い温度で行う、米国特許第５，０２８，５００号明細書による。
（ここで参照した６つの特許明細書の記載は、本明細書の記載に含める。）
【手続補正５】
【補正対象書類名】明細書
【補正対象項目名】００７６
【補正方法】変更
【補正の内容】
【００７６】
硝酸塩又は硫酸塩のいずれかを使用して共沈プロセスで調製した試料を、固体プロセスによって１０００℃で調製した試料と比較する走査型電子顕微鏡写真は、図２４で示している。